(57)【要約】【課題】外的作用により変色するスイッチング現象を起こすことができる共有結合性有機構造体、共有結合性有機構造体組成物およびその製造方法を提供する。【解決手段】式（Ａ）の共有結合性有機構造体と、式（Ｂ）の共有結合性有機構造体と、式(Ｃ)の共有結合性有機構造体、およびこれらからなり、熱および／または光の作用により平衡状態が変化する共有結合性有機構造体組成物およびその製造方法。2020041112.tif 000010【選択図】図１
2020041112.tif 000002
【特許請求の範囲】
【請求項１】
下記式（Ａ）からなることを特徴とする共有結合性有機構造体。
【化１】
2020041112.tif 000007
【請求項２】
下記式（Ｂ）からなることを特徴とする共有結合性有機構造体。
【化２】
2020041112.tif 000008
【請求項３】
下記式(Ｃ）からなることを特徴とする共有結合性有機構造体。
【化３】
2020041112.tif 000009
【請求項４】
式（Ａ）の共有結合性有機構造体と、式（Ｂ）の共有結合性有機構造体と、式(Ｃ)の共有結合性有機構造体とからなる共有結合性有機構造体組成物であって、熱および／または光の作用により平衡状態が変化することを特徴とする共有結合性有機構造体組成物。
【請求項５】
式（Ａ）の共有結合性有機構造体および式（Ｂ）の共有結合性有機構造体からなる共有結合性有機構造体組成物と、式（Ｃ）の共有結合性有機構造体および式（Ｂ）の共有結合性有機構造体からなる共有結合性有機構造体組成物との間において、水分の有無により平衡状態が変化することを特徴とする共有結合性有機構造体組成物。
【請求項６】
平衡状態が変化して変色する請求項４または５に記載の共有結合性有機構造体組成物。
【請求項７】
請求項５に記載の共有結合性有機構造体組成物の製造方法であって、
２ヒドロキシ１，３，５−ベンゼントリカルボキシアルデヒドと、１，４−ジアミノベンゼンとを、１，４−ジオキサンの溶媒に加えた後、加熱反応させることによって得られる共有結合性有機構造体組成物の製造方法。
【発明の詳細な説明】
【技術分野】
【０００１】
本発明は、外的作用により変色するスイッチング現象を有する共有結合性有機構造体および共有結合性有機構造体組成物と、共有結合性有機構造体組成物の製造方法とに関するものである。
【背景技術】
【０００２】
従来より、規則正しい細孔を形成することができる多孔質材料として、ホウ素含有化合物とアルコール類またはアルデヒド類の縮合物を熱処理して得られる共有結合性有機構造体が提案されている（特許文献１参照）。
【先行技術文献】
【特許文献】
【０００３】
【特許文献１】特開２０１７−１５５１２０号公報
【発明の概要】
【発明が解決しようとする課題】
【０００４】
このような多孔質材料は、規則正しく、かつ、大きい比表面積を利用して、燃料貯蔵材料、温室効果ガスの分離・貯蔵材料、水質浄化材料として期待されている。しかし、上記従来のホウ素を含有した共有結合性有機構造体の場合、熱処理によって酸化ホウ素を生じることが懸念され、このような酸化ホウ素は、多孔質材料の空隙を閉じてしまうこととなり、熱処理前後で比表面積が大きく変化してしまうこととなり、良好な多孔質材料が得られない。
【０００５】
また、上記従来の共有結合性有機構造体は、空隙に水分を吸着させた場合、加水分解されてしまうことがあり、その後に水分を脱着させたり、再度、水分を吸着させたりして反復利用することができなくなることが懸念される。また、加熱、光照射などの外的作用を加えたりしても、当該共有結合性有機構造体自体が色変化するようなことはなく、これらの外的作用を認識することはできなかった。
【０００６】
本発明は、係る実情に鑑みてなされたものであって、外的作用により変色するスイッチング現象を起こすことができる共有結合性有機構造体、共有結合性有機構造体組成物およびその製造方法を提供することを目的としている。
【課題を解決するための手段】
【０００７】
上記課題を解決するための本発明に係る共有結合性有機構造体は、下記式（Ａ）からなるものである。
【０００８】
【化１】
2020041112.tif 000003
【０００９】
上記共有結合性有機構造体は、下記式（Ｂ）からなるものであってもよい。
【００１０】
【化２】
2020041112.tif 000004
【００１１】
上記共有結合性有機構造体は、下記式(Ｃ）からなるものであってもよい。
【００１２】
【化３】
2020041112.tif 000005
【００１３】
上記課題を解決するための本発明に係る共有結合性有機構造体組成物は、式（Ａ）の共有結合性有機構造体と、式（Ｂ）の共有結合性有機構造体と、式(Ｃ)の共有結合性有機構造体とからなる共有結合性有機構造体組成物であって、光や熱の作用により平衡状態が変化するものである。
【００１４】
上記共有結合性有機構造体組成物は、式（Ａ）の共有結合性有機構造体および式（Ｂ）の共有結合性有機構造体からなる共有結合性有機構造体組成物と、式（Ｃ）の共有結合性有機構造体および式（Ｂ）の共有結合性有機構造体からなる共有結合性有機構造体組成物との間において、水分の有無により平衡状態が変化するものであってもよい。
【００１５】
上記共有結合性有機構造体組成物は、平衡状態が変化して変色するもであってもよい。
【００１６】
上記課題を解決するための本発明に係る共有結合性有機構造体組成物の製造方法は、下記２ヒドロキシ１，３，５−ベンゼントリカルボキシアルデヒド（以下、ＨＢＴＡという）と、１，４−ジアミノベンゼン（以下、ＤＡＢという）とを、１，４−ジオキサンの溶媒に加えた後、加熱反応させることによって得られるものである。
【００１７】
【化４】
2020041112.tif 000006
【００１８】
上記式（Ａ）、式（Ｂ）、式（Ｃ）に示す共有結合性有機構造体は、それぞれ異性体であって、図１に示すように、３種類が混合された共有結合性有機構造体組成物の形で製造することができる。
【００１９】
このうち、式（Ａ）に示すエノールフォームの共有結合性有機構造体は、式（Ｂ）に示すシスケトフォームの共有結合性有機構造体から吸熱する、または、式（Ｃ）に示すトランスケトフォームの共有結合性有機構造体を加熱することによって得ることができる。式（Ｂ）に示すシスケトフォームの共有結合性有機構造体は、式（Ａ）に示すエノールフォームの共有結合性有機構造体を加熱する、または、式（Ｃ）に示すトランスケトフォームの共有結合性有機構造体が発光することによって得ることができる。式（Ｃ）に示すトランスケトフォームの共有結合性有機構造体は、式（Ａ）に示す共有結合性有機構造体が吸光する、または、式（Ｂ）に示すシスケトフォームの共有結合性有機構造体が吸光することによって得ることができる。
【００２０】
このように、上記した３種類の異性体を構成する共有結合性有機構造体は、加熱、吸熱、発光、吸光といった熱および／または光の作用により変化可能な平衡状態を保って混合された共有結合性有機構造体組成物を構成している。
【００２１】
また、上記式（Ａ）、式（Ｂ）、式（Ｃ）に示す共有結合性有機構造体は、それぞれ異性体であって、図２に示すように、式（Ａ）に示すエノールフォームの共有結合性有機構造体および式（Ｂ）に示すシスケトフォームの共有結合性有機構造体からなる共有結合性有機構造体組成物と、式（Ｃ）に示すトランスケトフォームの共有結合性有機構造体および式（Ｂ）に示すシスケトフォームの共有結合性有機構造体からなる共有結合性有機構造体組成物との間で、水分の有無により平衡状態が変化する共有結合性有機構造体組成物の形で製造することができる。
【００２２】
この際、図３（ａ）に示すように、水分が無い場合は、式（Ａ）に示すエノールフォームの共有結合性有機構造体および式（Ｂ）に示すシスケトフォームの共有結合性有機構造体からなる共有結合性有機構造体組成物を構成し、赤褐色の色を呈する。また、図３（ｂ）に示すように、水分を吸収した場合は、式（Ｃ）に示すトランスケトフォームの共有結合性有機構造体および式（Ｂ）に示すシスケトフォームの共有結合性有機構造体からなる共有結合性有機構造体組成物を構成し、黒色の色を呈する。
【００２３】
このように、平衡状態の変化に伴って色の変化を生じるスイッチング現象を起こすので、上記した共有結合性有機構造体組成物は、高い比表面積を利用した材料としてだけでなく、このスイッチング現象を利用した各種材料として利用できる。したがって、例えば、可視可能なガス吸着センサ（水分吸着状態は黒、水分放出状態は赤褐色の粉末）を構成したり、樹脂に練り混ぜてガスバリア性の樹脂材料を構成したり、特定サイズのガスは吸着・透過させるが、ある特定以上の大きさのガスは通さない選択的ガス吸着を行うガス篩を構成したり、湿度によって変色する湿度計を構成したり、水分吸着剤（乾燥剤）として構成したりすることができる。また、水を加えると黒変し、アセトンを加えると赤褐色に変色するので、どの溶媒を吸着したのかを判断する（選択的溶媒分子の貯蓄を行う）材料として利用したりすることができる。さらに、シス型とトランス型との間の変化で細孔のサイズが大きくなったり小さくなったり変化するので、この異性体の変化による細孔のサイズ変化のスイッチング現象を利用して特定のガスをトラップしたり放出させたりする材料として利用したりすることができる。すなわち、細孔が大きい状態で特定のガスをトラップし、その後、細孔を小さく変化させてその構造を維持することで、特定のガスをトラップすることができる。また、細孔が大きい状態で特定のガスを吸着させた後、細孔を小さく変化させた状態を維持すると、細孔が小さくなり、吸着したガスがかなりの時間をかけないと細孔外に放出されなくなるので、これを利用してトラップした特定のガスの放出速度を制御する材料として利用したりすることができる。
【００２４】
上記共有結合性有機構造体組成物の製造方法において、合成工程での反応条件としては、上記したＨＢＴＡとＤＡＢとを、１，４−ジオキサンの溶媒に加えた後、加熱反応させることによって、共有結合を有する有機構造体組成物を構成することができるものであれば、特に限定されるものではなく、必要に応じて加熱、加圧、減圧、攪拌、冷却等の操作が行われる。これらは、複数の操作を組み合わせる場合も、段階的に行う場合も含む。共有結合性有機構造体組成物としては、格子状、六角形状等の規則性のある環状の構造体が連なった形状のものを形成するものであれば、特に限定されるものではなく、有機多孔体（ＣＯＦ：Covalent Organic Framework)の一般的な形状を形成するものは含まれる。例えば、５０〜２５０℃程度の温度で、３〜１００時間程度の反応を行うことによって形成される。温度は段階的に昇温および／または冷却する場合も含む。また、圧力は、段階的に加圧および／または減圧する場合も含む。
【００２５】
ただし、上記した各共有結合性有機構造体の異性体は、反応条件等によってバランスが異なるため、反応条件は適宜調整される。
【００２６】
本発明に係る共有結合性有機構造体組成物は、焼成して共有結合性有機構造体組成物焼成体（以下、単に焼成体という。）にしてから利用するものであってもよい。
【発明の効果】
【００２７】
以上述べたように、本発明の共有結合性有機構造体によると、水分の存在の有無により平衡状態が変化して変色する共有結合性有機構造体組成物を構成したり、熱および／または光の作用により平衡状態が変化して変色する共有結合性有機構造体組成物を構成したりするので、比表面積が大きい多孔質材料としてのみならず、これらのスイッチング現象を利用した各種製品の原料として利用できる。
【図面の簡単な説明】
【００２８】
【図１】本発明に係る共有結合性有機構造体組成物における各異性体の平衡状態と外的作用との関係を示す概略図である。
【図２】本発明に係る共有結合性有機構造体組成物における他の異性体の平衡状態と他の外的作用との関係を示す概略図である。
【図３】図２に係る共有結合性有機構造体組成物の平衡状態が変化した際の画像データであって、（ａ）は水分が無い場合、（ｂ）は水分が有る場合の各状態を示す画像データである。
【図４】本発明に係る実施例１の共有結合性有機構造体組成物の電子顕微鏡写真を示す画像データである。
【図５】本発明に係る実施例１の共有結合性有機構造体組成物の粉末Ｘ線回折の回折データを示すグラフである。
【図６】本発明に係る実施例１の共有結合性有機構造体組成物の窒素吸着等温曲線を示すグラフである。
【図７】本発明に係る実施例１の共有結合性有機構造体組成物の水分の有無による色変化を確認する画像データである。
【発明を実施するための形態】
【００２９】
以下、本発明に係る実施の形態について説明する。
【００３０】
［実施例１］
（粉末（合成材料））
下記式（１）で表される分子構造の２ヒドロキシ１，３，５−ベンゼントリカルボキシアルデヒド（以下、ＨＢＴＡという）と、下記式（２）で表される分子構造の１，４−ジアミノベンゼン（以下、ＤＡＢという）の２種類の粉末を使用した。
【００３１】
（触媒）
１，４−ジオキサンを溶媒として使用した。
【００３２】
（共有結合性有機構造体組成物の合成）
ＨＢＴＡ：０．０４８ｇ、ＤＡＢ：０．０４８ｇ、１，４−ジオキサン：３ｍＬを、５０ｍＬ用水熱合成容器（ＨＵ−５０：三愛科学株式会社製）内に入れたものを６セット作製した。その後、それら６セットの５０ｍＬ用水熱合成容器（以下、水熱合成容器という）を３０分間超音波分散させた後、１２０℃で７２時間加熱して共有結合性有機構造体組成物の合成（脱水縮合による合成）を行った。合成後、上澄みを捨てて、新たに低水分アセトン８００ミリリットルを加えて、１０分程度５０℃で加熱攪拌し、７日間放置した。７日後、上澄み液を回収し、粉末を１２０℃で２０時間減圧下で乾燥させた。
このようにして得られた共有結合性有機構造体組成物は、赤褐色であった。
【００３３】
（電子顕微鏡写真）
上記で得られた共有結合性有機構造体組成物の電子顕微鏡写真を撮影した。
撮影条件は下記の通りである。結果を図４に示す。
測定機種：JSM-6010LA（日本電子株式会社製）
測定条件：加速電圧１５ｋＶ、ワーキングディスタンス１１ｍｍ、スポットサイズ３０、測定倍率：１０００倍、５０００倍、１００００倍
その結果、真球に近い複数の球体の集合体のような共有結合性有機構造体組成物が得られていることが確認できた。
【００３４】
（粉末Ｘ線回折）
上記で得られた共有結合性有機構造体組成物を赤褐色の状態および黒色の状態で、それぞれの粉末約０．０２ｇを、サンプルホルダーに乗せて整地し、回折を行った。測定機種、測定条件などは下記の通りである。結果を図５に示す。
測定機種：Ｘ線回折装置RINT-Ultima+（株式会社リガク製）
測定条件：測定角度の範囲は２θ＝２°〜４０°
スキャンスピード４°／ｍｉｎ
【００３５】
（窒素吸着測定（比表面積/細孔分布測定））
上記で得られた共有結合性有機構造体組成物を２００℃で５時間減圧乾燥させ、室温雰囲気中で当該共有結合性有機構造体組成物に吸着した水分を脱着させて赤褐色にした後、当該共有結合性有機構造体組成物の粉末０．０２ｇをサンプル管に入れ、液体窒素雰囲気下で比表面積/細孔分布測定装置（BELLSORP-miniII：マイクロトラックベル株式会社）
によって窒素吸着等温曲線を測定した。また、同装置の解析プログラム（I型（ISO9277
）ＢＥＴ自動解析）により比表面積を算出した。結果を図６に示す。
【００３６】
（水分の有無による考察）
このようにして得られた共有結合性有機構造体組成物を入れたガラスビンの蓋を開けたまま、室温環境の雰囲気下に放置しておいたところ、空気中の水分を吸湿して約１０分程で黒色に変化した。
この黒色に変化した共有結合性有機構造体組成物が入ったガラスビンをヒーターにかけて９０℃で加熱したところ、共有結合性有機構造体組成物は、元の赤褐色に戻り、加熱過程では、加熱によって放出された水分がガラスビンの上部に付着していた。この経過を図７に示す。
【００３７】
以上の結果から、本発明に係る共有結合性有機構造体組成物は、水分の有無により平衡状態が変化して可逆的に色が変化することが確認できた。また、９９０ｍ2／ｇの高い比表面積が得られていることが確認できた。
【００３８】
なお、本発明は、その精神または主要な特徴から逸脱することなく、他のいろいろな形で実施することができる。そのため、上述の実施例はあらゆる点で単なる例示に過ぎず、限定的に解釈してはならない。本発明の範囲は特許請求の範囲によって示すものであって、明細書本文には、なんら拘束されない。さらに、特許請求の範囲に属する変形や変更は、全て本発明の範囲内のものである。
【図１】
2020041112.tif 000011
【図２】
2020041112.tif 000012
【図３】
2020041112.tif 000013
【図４】
2020041112.tif 000014
【図５】
2020041112.tif 000015
【図６】
2020041112.tif 000016
【図７】
2020041112.tif 000017